(57)【要約】【課題】銅精錬所において副生した銅スラグを用いて、セメント用混合材として用いることができる高活性な銅スラグとして改質できる高活性銅スラグ微粉末の製造方法を提供する。【解決手段】酸化鉄の含有量が３５質量％以上５５質量％以下の範囲、二酸化けい素の含有量が２８質量％以上３８質量％以下の範囲、酸化カルシウムの含有量が１質量％以上１０質量％以下の範囲、酸化アルミニウムの含有量が２質量％以上８質量％以下の範囲にある組成を有し、平均粒径が１ｍｍ〜５０ｍｍの塊状銅スラグを、ブレーン比表面積が２０００ｃｍ２／ｇ以上の微粉末となるまで粉砕する高活性銅スラグ微粉末の製造方法。【選択図】なし【特許請求の範囲】
【請求項１】
酸化鉄の含有量が３５質量％以上５５質量％以下の範囲、二酸化けい素の含有量が２８質量％以上３８質量％以下の範囲、酸化カルシウムの含有量が１質量％以上１０質量％以下の範囲、酸化アルミニウムの含有量が２質量％以上８質量％以下の範囲にある組成を有し、平均粒径が１ｍｍ〜５０ｍｍの塊状銅スラグを、ブレーン比表面積が２０００ｃｍ２／ｇ以上の微粉末となるまで粉砕することを特徴とする高活性銅スラグ微粉末の製造方法。
【請求項２】
前記塊状銅スラグを、ブレーン比表面積が５０００ｃｍ２／ｇを超えないように粉砕する請求項１に記載の高活性銅スラグ微粉末の製造方法。
【請求項３】
ブレーン比表面積が２０００ｃｍ２／ｇ以上で、溶解シリカ量が１．５ｍｍｏｌ／Ｌ以上であることを特徴とする高活性銅スラグ微粉末。
【請求項４】
セメントと、ブレーン比表面積が２０００ｃｍ２／ｇ以上で、溶解シリカ量が１．５ｍｍｏｌ／Ｌ以上である銅スラグ微粉末とを含み、
銅スラグ微粉末を、前記セメント１００質量部に対して５質量部以上３５質量部以下の範囲の量にて含むことを特徴とするセメント組成物。
【発明の詳細な説明】
【技術分野】
【０００１】
本発明は、高活性銅スラグ微粉末の製造方法、高活性銅スラグ微粉末およびセメント組成物に関する。
【背景技術】
【０００２】
銅スラグは銅精錬所において銅地金を精錬する際に副産されるガラス質物質であり、一般に、酸化鉄、二酸化けい素、酸化カルシウム、酸化アルミニウムなどを含む金属酸化物である。銅スラグは、酸化鉄を多く含むためセメント製造の際の鉄原料をして活用されている。また、銅スラグは比較的密度が高く、また化学的に安定であることから、砂粒状にしてモルタルやコンクリートの細骨材として利用されている。さらには、ケーソンの中詰材や防波堤のマウンドを構築する材料としても活用されている。ただし、その一部は産業廃棄物として処分されているのが現状である。
また、セメント業界では低炭素社会の実現のために、セメントクリンカー焼成の際に排出されるＣＯ２を低減することが課題となっており、その対策のひとつとして、セメントの一部を混合材で置き換えることが検討されている。
【０００３】
特許文献１には、コンクリートの細骨材として、銅スラグと粗粒率２．７５未満の砂とから構成され、細骨材全体に対する前記砂の比率を、体積比で４３％以上としたコンクリートが記載されている。
【０００４】
また、特許文献２には、土壌を固化して六価クロムの溶出を防止するためのセメント系固化材として、ポルトランドセメントおよび石膏の水硬性成分に対して、第一鉄化合物または高炉スラグ微粉末の一種または二種と、銅スラグ微粉末とを配合したセメント系固化材が記載されている。この特許文献２には、銅スラグ微粉末の比表面積が４０００ｃｍ２／ｇ以下では固化処理後の圧縮強度が十分に向上せず、六価クロムの溶出量をやや抑制できない傾向があるとされている。
【先行技術文献】
【特許文献】
【０００５】
【特許文献１】特開２０１３−１８９３３５号公報
【特許文献２】特開２０１１−９３７３８号公報
【発明の概要】
【発明が解決しようとする課題】
【０００６】
銅スラグは銅精錬所において大量に副生する。このため、大量に発生した銅スラグについて、例えば、その活性を高めて、セメント用混合材やコンクリート用混合材として利用できれば好ましい。
本発明は、前述した事情に鑑みてなされたものであって、銅精錬所において副生した銅スラグを用いて、セメント用混合材として用いることができる高活性な銅スラグとして改質できる高活性銅スラグ微粉末の製造方法、セメント用混合材として有用な高活性銅スラグ微粉末およびこれを含むセメント組成物を提供することを目的とする。
【課題を解決するための手段】
【０００７】
上記の課題を解決するために、本発明者は鋭意研究を重ねた結果、酸化鉄の含有量が３５質量％以上５５質量％以下の範囲、二酸化けい素の含有量が２８質量％以上３８質量％以下の範囲、酸化カルシウムの含有量が１質量％以上１０質量％以下の範囲、酸化アルミニウムの含有量が２質量％以上８質量％以下の範囲にある組成を有し、平均粒子径が１ｍｍ以上５０ｍｍ以下である塊状銅スラグを、ブレーン比表面積が２０００ｃｍ２／ｇ以上となるまで粉砕して得た銅スラグ微粉末は、溶解シリカ量が１．５ｍｍｏｌ／Ｌ以上と高くなることを見出した。そして、その銅スラグ微粉末は、セメントに対する活性度指数が高く、セメント用混合材として有用であることを確認して本発明を完成させた。
【０００８】
従って、本発明の高活性銅スラグ微粉末の製造方法は、酸化鉄の含有量が３５質量％以上５５質量％以下の範囲、二酸化けい素の含有量が２８質量％以上３８質量％以下の範囲、酸化カルシウムの含有量が１質量％以上１０質量％以下の範囲、酸化アルミニウムの含有量が２質量％以上８質量％以下の範囲にある組成を有し、平均粒径が１ｍｍ〜５０ｍｍの塊状銅スラグを、ブレーン比表面積が２０００ｃｍ２／ｇ以上の微粉末となるまで粉砕することを特徴とする。
【０００９】
ここで、本発明の高活性銅スラグ微粉末の製造方法においては、前記塊状銅スラグを、ブレーン比表面積が５０００ｃｍ２／ｇを超えないように粉砕することが好ましい。
この場合、過剰に微細な銅スラグ微粉末の生成を抑制できるので、得られる銅スラグ微粉末をセメントに混合する際の作業性が向上すると共に、過剰な粉砕動力を低減できる。
【００１０】
本発明の高活性銅スラグ微粉末は、ブレーン比表面積が２０００ｃｍ２／ｇ以上で、溶解シリカ量が１．５ｍｍｏｌ／Ｌ以上であることを特徴とする。
このような構成の高活性銅スラグ微粉末は、ブレーン比表面積が２０００ｃｍ２／ｇ以上と微細であることに加えて、溶解シリカ量が１．５ｍｍｏｌ／Ｌ以上と高いので、セメントに混合した場合の活性度指数が高く、セメント用混合材として有用となる。
【００１１】
本発明のセメント組成物は、セメントと、ブレーン比表面積が２０００ｃｍ２／ｇ以上で、溶解シリカ量が１．５ｍｍｏｌ／Ｌ以上である銅スラグ微粉末とを含み、銅スラグ微粉末を、前記セメント１００質量部に対して５質量部以上３５質量部以下の範囲の量にて含むことを特徴としている。
このような構成のセメント組成物は、混合材として、上記の高活性銅スラグ微粉末を含むので、圧縮強度を大幅に低下させることなく、ＣＯ２排出量を抑制できるセメントを提供することができる。
【発明の効果】
【００１２】
本発明によれば、銅精錬所において副生した銅スラグを用いて、セメント用混合材として用いることができる高活性な銅スラグと改質できる高活性銅スラグ微粉末の製造方法、セメント混合材用として有用な高活性銅スラグ微粉末およびこれを含むセメント組成物を提供することが可能となる。
【発明を実施するための形態】
【００１３】
以下に、本発明の実施形態である高活性銅スラグ微粉末の製造方法、高活性銅スラグ微粉末およびセメント組成物について説明する。
【００１４】
本実施形態の高活性銅スラグ微粉末の製造方法において、原料となる塊状銅スラグは、銅精錬所において副生した副生物である。塊状銅スラグは、酸化鉄の含有量が３５質量％以上５５質量％以下の範囲、酸化けい素の含有量が２８質量％以上３８質量％以下の範囲、酸化カルシウムの含有量が１質量％以上１０質量％以下の範囲、酸化アルミニウムの含有量が２質量％以上８質量％以下の範囲とされている。このような組成を有する塊状銅スラグを粉砕することによって、活性な酸化ケイ素などが粉体の表面に露出するので、得られる銅スラグ微粉末の表面の活性が増加することによって、銅スラグ微粉末の反応性が向上して、活性度指数が向上すると考えられる。
【００１５】
本実施形態において用いる高活性銅スラグ微粉末もの原料は、平均粒径が１ｍｍ〜５０ｍｍの塊状銅スラグとされている。この塊状物を粉砕して、微粉末とすることによって、得られ銅スラグ微粉末の表面の活性が確実に増加する。
【００１６】
本実施形態においては、上記の塊状銅スラグを、ブレーン比表面積が２０００ｃｍ２／ｇ以上となるように粉砕する。高活性な銅スラグ微粉末を得るためには、ブレーン比表面積を高くすることが有効である。従って、ブレーン比表面積は３０００ｃｍ２／ｇ以上が好ましく、４０００ｃｍ２／ｇ以上が特に好ましい。一方、銅スラグ微粉末が過剰に微細になると、得られる銅スラグ微粉末をセメントに混合する際の作業性が向上すると共に、過剰な粉砕動力が必要となる。従って、塊状銅スラグを、ブレーン比表面積が５０００ｃｍ２／ｇを超えないように粉砕することが好ましい。
【００１７】
塊状銅スラグの粉砕は、乾式で行うことが好ましい。粉砕装置としては、ディスクミル、ボールミル、竪型ミル、チューブミルなど高炉スラグやセメントクリンカーなどの粉砕に利用されている公知の粉砕装置を用いることができる。また、ジョークラッシャー、ハンマークラッシャーなどの破砕機と前記粉砕装置とを併用してもよい。
【００１８】
以上のような構成された本発明の高活性銅スラグ微粉末の製造方法によれば、原料として、酸化鉄の含有量が３５質量％以上５５質量％以下の範囲、二酸化けい素の含有量が２８質量％以上３８質量％以下の範囲、酸化カルシウムの含有量が１質量％以上１０質量％以下の範囲、酸化アルミニウムの含有量が２質量％以上８質量％以下の範囲にある組成を有し、平均粒子径が１ｍｍ〜５０ｍｍの塊状銅スラグを、ブレーン比表面積が２０００ｃｍ２／ｇ以上となるまで粉砕するので、微細でかつ溶解シリカ量が１．５ｍｍｏｌ／Ｌ以上と高く、活性度指数が高くセメント用混合材として有用な高活性銅スラグ微粉末を得ることができる。
【００１９】
また、本実施形態によれば、塊状銅スラグ粉末をブレーン比表面積が５０００ｃｍ２／ｇを超えないように粉砕することによって、過剰に微細な銅スラグ微粉末の生成を抑制でき、得られる高活性銅スラグ微粉末は、セメントに混合する際の作業性が向上すると共に、過剰な粉砕動力を低減できる。
【００２０】
また、本実施形態の高活性銅スラグ微粉末は、ブレーン比表面積が２０００ｃｍ２／ｇ以上で、溶解シリカ量が１．５ｍｍｏｌ／Ｌ以上とされている。本実施形態の高活性銅スラグ微粉末によれば、ブレーン比表面積が２０００ｃｍ２／ｇ以上と微細であることに加えて、溶解シリカ量が１．５ｍｍｏｌ／Ｌ以上と高いので、セメントに混合した場合、活性度指数が高く、セメント用混合材として有用となる。ブレーン比表面積は３０００ｃｍ２／ｇ以上が好ましく、４０００ｃｍ２／ｇ以上が特に好ましい。一方、ブレーン比表面積が大きくなりすぎると、セメントに混合する際の作業性が向上するおそれがある。従って、ブレーン比表面積は５０００ｃｍ２／ｇを超えないことが好ましい。
【００２１】
本実施形態のセメント組成物は、セメントと、ブレーン比表面積が２０００ｃｍ２／ｇ以上で、溶解シリカ量が１．５ｍｍｏｌ／Ｌ以上である銅スラグ微粉末とを含み、銅スラグ微粉末を、セメント１００質量部に対して５質量部以上３５質量部以下の範囲の量にて含む。本実施形態のセメント組成物によれば、混合材として、上記の高活性銅スラグ微粉末を含むので、圧縮強度を大幅に低下させることがないセメント組成物を提供することができる。
【実施例】
【００２２】
以下に、本発明を、実施例により説明する。
【００２３】
［本発明例１〜４］
銅精錬所において副生した下記の組成を有する塊状銅スラグを用意した。塊状銅スラグの平均粒径は、２４ｍｍ（粒径の範囲は２〜４０ｍｍ）であった。
Ｆｅ２Ｏ３  ：５１．２５質量％
ＳｉＯ２   ：３４．７２質量％
ＣａＯ    ：５．４３質量％
Ａｌ２Ｏ３  ：５．４８質量％
ＭｇＯ    ：０．７３質量％
ＳＯ３     ：０．１１質量％
Ｎａ２Ｏ   ：１．２５質量％
Ｋ２Ｏ     ：０．８４質量％
ＴｉＯ２   ：０．５０質量％
ＭｎＯ    ：０．１６質量％
Ｐ２Ｏ５    ：０．１８質量％
【００２４】
［本発明例１〜４］
上記の塊状銅スラグを、ディスクミルを用いて、ブレーン値が約２０００ｃｍ２／ｇ（本発明例１）、約３０００ｃｍ２／ｇ（本発明例２）、約４０００ｃｍ２／ｇ（本発明例３）、約５０００ｃｍ２／ｇ（本発明例４）になるように粉砕して、銅スラグ微粉末を得た。
【００２５】
得られた銅スラグ微粉末について、ブレーン比表面積、粒度分布、溶解シリカ量、活性度評価を下記の方法により測定した。
【００２６】
（ブレーン比表面積）
ＪＩＳ  Ｒ  ５２０１「セメントの物理試験方法」に記載のブレーン空気透過装置を用いた比表面積試験に準拠して測定した。
【００２７】
（粒度分布）
粒度分布は、レーザー回折式粒度分布測定装置（日機装社製マイクロトラック、型式ＭＴ３３００ＥＸII）を用い、銅スラグ微粉末を装置内でエタノール（分散媒屈折率：１.３６０）とともに、超音波（出力３０Ｗ）で１分間分散させ、粒子の屈折率に起因するパラメータを１.７０に設定して測定した。
【００２８】
（溶解シリカ）
ＪＩＳ  Ａ  １１４５「骨材のアルカリシリカ反応性試験方法（化学法）」に準拠して、溶解シリカ量を測定した。
【００２９】
（活性度指数）
ＪＩＳ  Ａ  ６２０６「コンクリート用高炉スラグ微粉末」に準拠して測定した。銅スラグ微粉末の置換率は２０質量％とした。活性度指数は、材齢２８日と材齢９１日で測定した。なお、表１には、参考例１として、基準モルタルの圧縮強度を記載した。
【００３０】
【表１】
2018172260.tif 000002
【００３１】
表１の結果から、ブレーン比表面積が２０００ｃｍ２／ｇ以上とされた本発明例１の銅スラグ微粉末は、材齢９１日の活性度指数が８８．４と高いことからセメント用混合材として有用であることが確認された。
また、ブレーン比表面積が大きくなるに伴って、指数的に溶解シリカと活性度指数が増加することが確認された。これは、粉砕が進むに伴って、銅スラグ粉末の表面に活性な酸化ケイ素が露出するためであると考えられる。そして、溶解シリカ量が増加することによって、銅スラグ微粉末中のシリカ分とセメント中のカルシウム分との反応性が向上して、活性度指数がさらに向上すると考えられる。